(57)【要約】      （修正有）【課題】ポリマーフォームを形成するための組成物、システム、及び方法の提供。【解決手段】（ａ）第１の反応性成分を含む少なくとも第１の比較的高圧の液体を与え；（ｂ）かかる比較的高圧の流れの中に、１，３，３，３−テトラフルオロプロペン（ＨＦＯ−１２３４ｚｅ）及び／又はＨＦＣＯ−１２３３ｚｄを含む液体発泡剤組成物を導入して、比較的高圧で、発泡剤を含む第２の流れを生成させ；そして（ｃ）かかる第３の流れの少なくとも一部を、第１の成分と反応性の成分を含む第４の流れと混合して，混合した反応性の流れを生成させる；ことを含むフォームの形成方法。【選択図】なし【特許請求の範囲】
【請求項１】
（ａ）第１の反応性成分を含む少なくとも第１の比較的高圧の液体を与え；（ｂ）かかる比較的高圧の流れの中に、１，３，３，３−テトラフルオロプロペン（ＨＦＯ−１２３４ｚｅ）及び／又はＨＦＣＯ−１２３３ｚｄを含む液体発泡剤組成物を導入して、比較的高圧で、発泡剤を含む第２の流れを生成させ；そして（ｃ）かかる第３の流れの少なくとも一部を、第１の成分と反応性の成分を含む第４の流れと混合して、混合した反応性の流れを生成させる；ことを含むフォームの形成方法。
【請求項２】
発泡剤が液体共発泡剤を更に含む、請求項１に記載の方法。
【請求項３】
発泡剤が、水；１，１，１，３，３−ペンタフルオロプロパン（ＨＦＣ−２４５ｆａ）；１，１，１，３，３−ペンタフルオロブタン（ＨＦＣ−３６５ｍｆｃ）；１−フルオロ−１，１−ジクロロエタン（ＨＣＦＣ−１４１ｂ）；シス−１，１，１，４，４，４−ヘキサフルオロ−２−ブテン；及びこれらの任意の２以上の組合せ；からなる群から選択される液体共発泡剤を更に含む、請求項１に記載の方法。
【請求項４】
ＨＦＯ−１２３４ｚｅがトランスＨＣＦＯ−１２３４ｚｄである、請求項１に記載の方法。
【請求項５】
発泡剤が、１，１，１，３，３−ペンタフルオロプロパン（ＨＦＣ−２４５ｆａ）；１，１，１，３，３−ペンタフルオロブタン（ＨＦＣ−３６５ｍｆｃ）；１−フルオロ−１，１−ジクロロエタン（ＨＣＦＣ−１４１ｂ）；シス−１，１，１，４，４，４−ヘキサフルオロ−２−ブテン；及びこれらの任意の２以上の組合せ；からなる群から選択される液体共発泡剤を更に含む、請求項４に記載の方法。
【請求項６】
発泡剤が、１，１，１，３，３−ペンタフルオロプロパン（ＨＦＣ−２４５ｆａ）を更に含む、請求項１に記載の方法。
【請求項７】
発泡剤が、１，１，１，４，４，４−ヘキサフルオロ−２−ブテンを更に含む、請求項１に記載の方法。
【請求項８】
第１の液体が、共発泡剤、共溶媒、界面活性剤、ポリマー変性剤、着色剤、染料、溶解度向上剤、流動性調節剤、可塑剤、難燃剤、可燃性抑制剤、抗菌剤、粘度低下調節剤、充填剤、蒸気圧調節剤、成核剤、触媒、ポリオール、イソシアネート、安定剤、及びこれらの２以上の任意の組合せから選択される少なくとも１種類の助剤を含む、請求項１に記載の方法。
【請求項９】
ＨＦＯ−１２３３ｚｄがトランス−ＨＣＦＯ−１２３３ｚｄである、請求項１に記載の方法。
【請求項１０】
発泡剤がＨＦＯ−１２３４ｚｅとトランス−ＨＣＦＯ−１２３３ｚｄの組合せを含む、請求項１に記載の方法。
【発明の詳細な説明】
【技術分野】
【０００１】
[0001]本出願は、２０１０年８月１８日出願の米国仮出願６１／３７４，９７８（参照として本明細書中に包含する）の優先権の利益を主張する。
[0002]本発明は、ポリマーフォームを形成するための組成物、システム、及び方法などの、発泡剤、発泡性材料、及びフォームとしての有用性を有する組成物、方法、及びシステムに関する。
【背景技術】
【０００２】
[0003]発泡剤は、フォーム製品の製造において広く用いられている。幾つかの通常の手順においては、発泡剤及び反応性のベースポリマー又はポリマー前駆体を加圧下で与え、次に噴霧し、ダイを通して押出すか、又はより低い圧力において成形型中に膨張させる。
【０００３】
[0004]硬化性ポリウレタンフォームのような反応性化学フォーム組成物が現在周知であり、数多くの異なる用途において用いられている。硬化性フォーム組成物は通常は２剤系を含み、ポリウレタンフォームの場合には、組成物の１つの部分はイソシアネート成分（「Ａ」側又は部分）を含み、他の部分はポリオール成分（「Ｂ」側又は部分）を含む。しばしば、化学的発泡剤、物理的発泡剤、硬化剤、触媒又は促進剤、並びに他の変性添加剤を成分部分の一方又は両方の中に含ませることがある。
【０００４】
[0005]最終的な許容できる生成物を得るためには、ポリオール及びイソシアネート成分の混合は、適当な流量比及び十分な衝突混合下での混合で行わなければならない。過去において、特に冷却ユニットのための断熱容器、輸送容器などを製作する精密分野においては、静的混合装置を用いてフォーム成分を調剤し、次にノズルから噴霧していた。１種類より多い発泡剤を用いてフォームの特性を特定の用途に合わせて調整することが時には望ましいか又は有利である。
【０００５】
[0006]通常の噴霧フォーム用途においては、配合物の「Ａ」及び「Ｂ」側のそれぞれを別々のドラム又は容器内に与えて、それらを噴霧装置内で混合できるようにするまで反応性成分を別々に保持することができるようにしている。利便性、安全性、及びコストの目的のために、これらの容器又はドラムのそれぞれは内容物を比較的低い圧力下で保持することが通常であり望ましい。これらのドラムの内容物は、次にそれぞれ容器から排出し、混合してノズル又はガンから噴霧する直前に、発泡反応に適したより高い圧力にポンプ加圧する。
【０００６】
[0007]しかしながら、反応性成分を比較的低い圧力において貯蔵及び提供する要望及び必要性から起因する１つの制約は、特に発泡剤などの助剤が、貯蔵ドラム又は容器において用いられる比較的低い圧力において完全に混和性及び／又は溶液状態で保持することができない限り、かかる貯蔵ドラム又は容器内の「Ａ」又は「Ｂ」剤のいずれかの成分として与えられないことである。したがって、これまでは、反応性成分をガン又はノズルの作動圧力に上昇させた後に、比較的低い沸点の発泡剤を所期の使用場所において「Ａ」又は「Ｂ」剤のいずれかの反応性成分の中に別々に導入することが知られていた。しかしながら、このようなこれまで用いられている発泡剤（例えばＨＦＣ−１３４ａ）の特定の特性のために、注入位置よりも下流であるがＡ／Ｂ剤の混合装置の上流において、静的ミキサー、衝突混合物などの別の混合装置を含ませることが必要であり、通常的であった。かかる別の混合装置は、これまでは、噴霧装置のノズル又はチップにおいて発泡剤及び１つ又は複数の反応性成分の比較的均一な混合物が存在することを確保するために用いられていた。従来の実務によれば、かかる混合装置を与えないと、噴霧装置のチップ又はノズルか
ら排出される物質の不均一な特徴の結果として、許容できないフォームがしばしば生成する。したがって、別に加える発泡剤を、混合したポリオール及び／又はイソシアネート成分と適切に均一統合することを確保するためには、かかるミキサーを含ませることが必要であると考えられていた。かかる更なるミキサ−に関する必要性は、これまでポリオール及び／又はイソシアネート流の中に別々に加えられていた液体発泡剤の溶解度／混和度特性のためである。かかる配置はしばしば成功しているが、それでもなお、フォームを形成及び分配するためのシステムのコスト及び複雑さを増加させるという欠点を有している。更に、本出願人らは、加圧したポリオール及び／又はイソシアネート流の中での高い度合いの溶解度／混和度を有する液体発泡剤を用いることは、別のミキサーを用いることが望ましい状況においても非常に有利であることを認識するに至った。
【０００７】
[0008]硬質ポリウレタンフォームは断熱のために好ましく用いられている。この用途のために、これらはパネルのような成形物品に発泡させることができる。また、全てのタイプの中空空間に噴霧フォームを充填することも可能であり、この場合には、フォームは、形成されたら好ましくは構造部材としても機能し、好ましくは多少の耐力特性を有する。更に、平板状の支持材上に硬質ポリウレタンフォームを噴霧することも可能である。
【０００８】
[0009]形成される硬質フォームの品質及び特性は、用いる発泡剤の構造及び化学組成に大きく依存する。発泡剤用途においてこれまで用いられている幾つかの組成物の使用に関連する比較的高い地球温暖化係数及び／又はオゾン層破壊係数などの幾つかの懸念される環境上の問題のために、ヒドロフルオロカーボン（ＨＦＣ）のような低いか又は更にはゼロのオゾン層破壊係数を有する流体を用いることがますます望ましくなっている。而して、相当量のオゾン層破壊性のクロロフルオロカーボン（ＣＦＣ）又はヒドロクロロフルオロカーボン（ＨＣＦＣ）を含まない流体を使用することが望ましい。更に、幾つかのＨＦＣ流体は、それに関連する比較的高い地球温暖化係数を有する可能性があり、望ましい使用性能特性を保持しながら、可能な限り低い地球温暖化係数を有するヒドロフルオロカーボン又は他のフッ素化流体を用いることが望ましい。
【０００９】
[0010]したがって、許容できる代替発泡剤は、達成するのが難しい複数の特性の組合せを有していなければならない。例えば、かかる発泡剤は、低いオゾン層破壊係数及び地球温暖化係数を有することによって環境基準を満足しなければならず、好ましくはスモッグの生成に関係する揮発性有機化合物の低いか又はゼロの含量を有する。これはまた、低い吸入毒性も有していなければならず、さもなければ使用及び曝露に関して比較的安全でなければならない。好ましくは、発泡剤は化学的に安定であり、不燃性である。
【００１０】
[0011]発泡剤の沸点及び蒸気圧は、現在用いられているハロゲン化発泡剤と同等であって、現在のフォーム製造装置を高価な改造なしに継続して使用できなければならない。同じ理由のために、ポリマー中における発泡剤の溶解度も、現在用いられている発泡剤の溶解度と少なくとも同程度に高くなければならない。断熱材料としてポリマーフォームを用いる用途に関しては、発泡剤は、低い熱伝導率を有し、好ましい独立気泡の寸法及び形状を有し、発泡した独立気泡ポリマーマトリクスの壁を通る低い透過性を有していなければならない。比較的高い蒸気圧を有する発泡剤は通常は比較的高い拡散速度も有し、これは処理の問題を引き起こし、透過性のような特性を生じさせる可能性がある。
【００１１】
[0012]本出願人らはまた、特に高圧下で反応性の流れに加えた場合に、注入位置又はその下流の位置における混合装置の必要なしに、幾つかの重要な処理有利及び／又は生成するフォームの特性における有利性を与える溶解度特性を有する発泡剤、特に噴霧適用フォームにおいて用いるための発泡剤に関して達成することができる実質的な有利性を認識するに至った。
【発明の概要】
【００１２】
[0013]而して、本出願人らは、有益な特性を与え、及び／又は上述の欠点の１以上を回避する、組成物、特に発泡剤、発泡性組成物、発泡物品、並びにフォームを形成するための方法及びシステムに関する必要性を認識するに至った。
【図面の簡単な説明】
【００１３】
【図１】[0014]図１は、本発明の一態様を示す概要のプロセスフロー図である。
【図２】[0015]図２は、実施例の結果のグラフである。
【図３】図３は、実施例の結果のグラフである。
【図４】図４は、実施例の結果のグラフである。
【図５】図５は、実施例の結果のグラフである。
【図６】図６は、実施例の結果のグラフである。
【図７】図７は、実施例の結果のグラフである。
【図８】図８は、実施例の結果のグラフである。
【図９】図９は、実施例の結果のグラフである。
【図１０】図１０は、実施例の結果のグラフである。
【発明を実施するための形態】
【００１４】
[0016]本発明の一形態は、（ａ）少なくとも第１の反応性成分を含む比較的高圧の第１の反応性液相流体を与え；（ｂ）かかる第１の比較的高圧の流体の中に、１，３，３，３−テトラフルオロプロペン（ＨＦＯ−１２３４ｚｅ）、１−クロロ−３，３，３−トリフルオロプロペン（ＨＦＣＯ−１２３３ｚｄ）、又はこれらの組合せを含む液体発泡剤組成物を導入して、発泡剤を含む流体を生成させ；そして（ｃ）かかる発泡剤を含むかかる流体の少なくとも一部を、第１の成分と反応性の成分を含む流体と混合して、混合した反応性流体を生成させる；ことを含むフォームの形成方法を提供する。
【００１５】
[0017]本明細書において用いる「比較的高圧」という用語は、大気圧より高い圧力における流体又は流体の流れを指す。本明細書において用いる「比較的高圧」及び「比較的低圧」という用語は、流体及び流れに関して一緒に用いる場合には、２つの流体及び流れの相対的な圧力を示すように相対的な意味で用いる。
【００１６】
[0018]本明細書において用いる「ベースポリマー」という用語は、ポリマーフォームの製造において用いる噴霧、押出、又は成形プロセス中に発泡剤を含む気泡の形成をもたらす適当な物理特性を有するポリマーを形成するように反応性の任意のポリマー又は材料を指す。ポリマー前駆体という用語は、ポリマーフォームの製造において用いる噴霧、押出、又は成形プロセス中にポリマーの形成をもたらす適当な官能基を有する任意の材料を指す。
【００１７】
[0019]本明細書において用いる「液体発泡剤」という用語は、反応性成分を含む比較的高圧の流れの中にそれを注入する条件下における発泡剤の相を指す。しかしながら、かかる「液体発泡剤」は、それがノズル又はガンのチップから排出されてより低く及び／又は周囲の温度及び圧力条件に曝露されると、好ましくは相変化して気体状になることが理解されるであろう。本出願人らは、幾つかの態様においては、フォームを形成するプロセスにおけるこの位置でのかかる変化は、泡状である、即ち垂直の表面上に噴霧した際に流下又は垂下しないフォームが形成される（これは多くの用途において重要且つ有益に有利である可能性がある）見込みのために非常に有利である可能性があることを認識するに至った。
【００１８】
[0020]本発明の好ましい形態は、（ａ）好ましくは液相の、第１の反応性成分を含むおよそ第１の圧力の第１の流体を、好ましくはドラム又は容器内に与え；（ｂ）第１のドラ
ム又は容器から排出される好ましくは液体流の形態の第１の流体の少なくとも一部の圧力を、好ましくはポンピングによって上昇させて、第１の反応性成分を含む第２の比較的高圧の流れを生成させ；そして（ｃ）第２の比較的高圧の流れの中に、１，３，３，３−テトラフルオロプロペン（ＨＦＯ−１２３４ｚｅ）、好ましくはトランス−１，３，３，３−テトラフルオロプロペン（トランスＨＦＯ−１２３４ｚｅ）、及び／又は１−クロロ−３，３，３−トリフルオロプロペン（ＨＦＣＯ−１２３３ｚｄ）、好ましくはトランス−１−クロロ−３，３，３−トリフルオロプロペン（トランスＨＦＣＯ−１２３３ｚｄ）を含む液体発泡剤組成物を導入して、比較的高圧で、発泡剤を含む第３の流れ又は流体を生成させ；そして（ｄ）第３の流れの流体の少なくとも一部を、第１の成分と反応性の成分を含む第４の流れの流体と混合して、混合した反応性の流れ又は流体を生成させる；ことを含むフォームを形成する方法、好ましくは噴霧によってフォームを形成する方法に関する。上述したように、本出願人らは、本発明による発泡剤の特性によって、第１の反応性成分及び発泡剤を含む非常に均一な液体組成物を形成する発泡剤の能力の点で予期しなかった優れた結果を与えることができることを見出した。本出願人らの開発の１つの有利性は、発泡剤を導入する位置又はその下流における静的又は他のタイプのミキサーの必要さえなしに、断熱性能、密度特性、及び泡品質などの非常に望ましい特性を有するフォームが製造されることである。幾つかの好ましい態様によれば、本発明の発泡剤は、反応性の流れを含む導管中に液体発泡剤を単純に注入することによって、比較的高圧の反応性の流れの中に導入される。
【００１９】
[0021]本発明の発泡剤組成物は、好ましくは第３流添加として高圧の流れのいずれかに導入することができると意図されるが、幾つかの態様においては、発泡剤組成物は、好ましくは注入によって且つ関連する更なるミキサーを用いないで、噴霧フォームポリウレタン系のポリオール又はＢ剤に導入することが好ましい。更に、高圧のポリオール流の重量に対して広範囲の濃度の量の本発明の発泡剤を加えることができると意図される。しかしながら、幾つかの好ましい態様においては、本発明の発泡剤は、ポリオール成分（比較的低圧のドラム内にポリオールと共に含まれる任意の他の発泡剤又は他の助剤を含む）の全重量を基準として約１重量％〜約３０重量％の量で存在させ、幾つかの態様においては約１〜約１５重量％の量がより好ましい。幾つかの非常に好ましい態様においては、本発明の発泡剤は、ポリオール成分（ここでもその中に含まれる任意の他の共発泡剤又は助剤を含む）の全重量を基準として約１重量％〜約５重量％の量で存在させる。
【００２０】
[0022]例示の目的で（しかしながら必ずしも限定の目的ではない）、図１は、本発明の方法、装置、及びシステムの幾つかの形態による一態様を図示する。この態様によれば、第１の比較的低圧の容器又はドラム１、及び第２の比較的低圧の容器又はドラム２が与えられている。幾つかの好ましい態様によれば、これらのドラムのそれぞれは容易に持ち運びできるので、発泡操作を行う場所又は位置に移動させることができる。これらのドラムのそれぞれは、フォームを形成するために必要な別々の反応性成分を含み、これらは噴霧ガンなどであってよい噴霧装置６中に送られる。好ましい態様においては、噴霧ガン６は、静的ミキサー、高圧ミキサー、又は衝突ミキサーのような混合装置（図示せず）を含む。例えば、通常のポリウレタン発泡システムにおいては、ドラム１はイソシアネート成分又はＡ剤（この部分において通常用いられる助剤を含む）を含み、ドラム２はポリオール成分又はＢ剤（この部分において通常用いられる助剤を含む）を含む。これらのドラムのそれぞれは、好ましくは、コスト、利便性、及び安全性の目的で比較的低い圧力に保持する。その内容物を排出し、これらの流れをそれぞれポンプ３及び４に導入するために、ライン１０及び１１がそれぞれドラム１及び２に接続されている。これらのポンプからの吐出流１２及び１３は、それぞれの流れ１０及び１１よりも高い圧力であり、この圧力は、用いる特定のフォーム材料及び装置に関連して用いるように適当に選択される。好ましい態様によれば、本発明の発泡剤は、加圧タンク５から、又はポンプ（図示せず）からライン１３中に導入して、これによって発泡剤組成物をライン１３中に注入するために適当な
圧力にする。ライン１５内に含まれる混合流は、次に、ライン１２内の流れと一緒に噴霧ガン６中に導入し、ここで混合して、混合した内容物を次にノズル又はそのチップから噴出させて、本発明によるフォーム又は泡を形成する。現時点においては好ましいとは考えられていないが、本出願人らは、幾つかの態様においては、本発明の発泡剤組成物を、ライン１２中及び／又は直接噴霧ガン６中に導入することが可能であり、又は望ましい可能性があると考える。
【００２１】
[0023]更に、本出願人らは、本発明による有利な特性及び特徴が、追加又は補助共発泡剤を含む本発明の発泡剤に関して示されることを見出した。例えば、本発明の発泡剤は、幾つかの態様においては、ＨＦＯ−１２３４ｚｅ及び／又はＨＦＣＯ−１２３３ｚｄに加えて、水及び／又はＨＦＣ及び／又はＨＦＯ及び／又はＨＦＣＯ発泡剤、例えば１，１，１，３，３−ペンタフルオロプロパン（ＨＦＣ−２４５ｆａ）；１，１，１，３，３−ペンタフルオロブタン（ＨＦＣ−３６５ｍｆｃ）；１−フルオロ−１，１−ジクロロエタン（ＨＣＦＣ−１４１ｂ）；シス−１，１，１，４，４，４−ヘキサフルオロ−２−ブテン；及びこれらの任意の２以上の組合せ；などの１種類以上の他の液体共発泡剤を含む。
【００２２】
[0024]本発明によれば、ＨＦＯ−１２３４ｚｅ及び／又はＨＦＣＯ−１２３３ｚｄ並びに共発泡剤のそれぞれの量は広く変化させることができると意図されるが、幾つかの好ましい態様においては、ＨＦＯ−１２３４ｚｅ及び／又はＨＦＣＯ−１２３３ｚｄと他の液体共発泡剤の合計との重量比は、約１：０．０１〜約１：０．６であり、幾つかの態様においては約１：０．０３〜約１：０．５の重量比が好ましい。上記の比は全ての液体共発泡剤に適用されると意図されるが、約１：０．０１〜約１：０．６、更により好ましくは約１：０．０３〜約１：０．５の比を、以下の共発泡剤：１，１，１，３，３−ペンタフルオロプロパン（ＨＦＣ−２４５ｆａ）；１，１，１，３，３−ペンタフルオロブタン（ＨＦＣ−３６５ｍｆｃ）；１−フルオロ−１，１−ジクロロエタン（ＨＣＦＣ−１４１ｂ）；シス−１，１，１，４，４，４−ヘキサフルオロ−２−ブテン；及びこれらの任意の２以上の組合せ；のそれぞれに適用することが非常に好ましい。
【００２３】
[0025]本出願人らは、本発明の発泡剤組成物が、壁部及びフォームの構造を含むポリマー材料を形成するのに用いる１種類以上の反応性成分中における優れた溶解度、及び幾つかの状況においては予期しなかった向上した溶解度を同時に与えながら、発泡剤に関する上述の所望の特性の多く又は全部を満足することができるという理由で相当な有利性を有することを見出した。実際、本発泡剤の溶解度は、多くのポリウレタン配合物の反応性ポリオール成分中において予期しなかった程優れているので、発泡剤の注入位置又はその下流における静的ミキサー又は混合装置を含ませる必要がないか、及び好ましくは幾つかの状況においては含まない噴霧適用装置を使用することが可能である。当業者が理解するように、全部ではないが多くの現在用いられているフォームを噴霧するための噴霧ガン及び関連する装置は、発泡性組成物の反応性成分を、かかる反応性成分のためのそれぞれの貯蔵ドラム又は容器内に含まれている任意の助剤と一緒に適当且つ十分に混合することを確保するために、インライン混合装置（例えば静的ミキサー）を含む。多くの反応性成分中、特にポリウレタンベースの発泡性組成物中において用いられるポリオール成分中における本発泡剤の高いレベルの溶解度のために、フォーム分配装置内に更なる静的ミキサーを用いる場合及び用いない場合のいずれにおいても、非常に優れ且つ非常に望ましい特性を有するフォームを達成することができる。当業者であれば、ポリオール及びイソシアネート成分のような他の反応性の材料が既に混合されている位置の下流において、液体発泡剤を、唯一の発泡剤としてか又は補助発泡剤として導入することを可能にするプロセスの柔軟性の結果として達成することができる有利性を認識するであろう。かかる配置は、例えば、液体発泡剤を導入する位置、又はその下流であって反応性成分を混合するために用いる混合装置の上流の位置における混合装置の必要なしに、本発明の発泡剤を、高圧及び液体形態で、発泡装置、好ましくは噴霧発泡装置の中に有利に導入する能力を与える有利性
を有する。
【００２４】
[0026]本発明にしたがって用いるＨＦＯ−１２３４ｚｅは、シス−ＨＦＯ−１２３４ｚｅ又はトランス−ＨＦＯ−１２３４ｚｅ単独として与えることができる。或いは、ＨＦＯ−１２３４ｚｅはシス−及びトランス−ＨＦＯ−１２３４ｚｅの混合物であり、これは、本発明の範囲内の任意の比で与えることができる。幾つかの態様においては、トランス−ＨＦＯ−１２３４ｚｅを用いることが好ましい。
【００２５】
[0027]本発明にしたがって用いるＨＦＣＯ−１２３３ｚｄは、シス−ＨＦＣＯ−１２３３ｚｄ又はトランス−ＨＦＣＯ−１２３３ｚｄ単独として与えることができる。或いは、ＨＦＣＯ−１２３３ｚｄは、シス−及びトランス−ＨＦＣＯ−１２３３ｚｄの混合物であり、これは、本発明の範囲内の任意の比で与えることができる。幾つかの態様においては、トランス−ＨＦＣ−１２３３ｚｄを用いることが好ましい。
【００２６】
[0028]本明細書中に含まれる教示を考慮すると、当業者であれば、本明細書において議論した上記の有利性の１以上を達成するための有効量を与えるために用いるＨＦＯ−１２３４ｚｅ及び／又はＨＦＣＯ−１２３３ｚｄと共発泡剤（例えば、１，１，１，３，３−ペンタフルオロプロパン（ＨＦＣ−２４５ｆａ）；１，１，１，３，３−ペンタフルオロブタン（ＨＦＣ−３６５ｍｆｃ）；１−フルオロ−１，１−ジクロロエタン（ＨＣＦＣ−１４１ｂ）；シス−１，１，１，４，４，４−ヘキサフルオロ−２−ブテン；及びこれらの任意の２以上の組合せ）との相対量を決定することができると考えられる。一態様においては、本発明の発泡剤組成物は、約９９〜約５０重量％のＨＦＯ−１２３４ｚｅ及び／又はＨＦＣＯ−１２３３ｚｄ、並びに約５０〜約１重量％の、好ましくは１，１，１，３，３−ペンタフルオロプロパン（ＨＦＣ−２４５ｆａ）；１，１，１，３，３−ペンタフルオロブタン（ＨＦＣ−３６５ｍｆｃ）；１−フルオロ−１，１−ジクロロエタン（ＨＣＦＣ−１４１ｂ）；シス−１，１，１，４，４，４−ヘキサフルオロ−２−ブテン；及びこれらの任意の２以上の組合せ；から成る群から選択される共発泡剤などの液体共発泡剤を含む。更なる態様においては、本ブレンドは、約９０〜約９９重量％のＨＦＯ−１２３４ｚｅ及び／又はＨＦＣＯ−１２３３ｚｄ、並びに約１〜約１０重量％の上述の共発泡剤の１以上を含む液体共発泡剤を含む。更なる態様においては、本ブレンドは、約９０〜約９５重量％のＨＦＯ−１２３４ｚｅ及び／又はＨＦＣＯ−１２３３ｚｄ、並びに約５〜約１０重量％の上述の共発泡剤の１以上を含む液体共発泡剤を含む。
【００２７】
[0029]本発明の発泡剤組成物にはまた、所期の用途に応じて１種類以上の助剤又は更なる成分を含ませることもできる。これらには限定しないが、助剤としては、以下のもの：共発泡剤、共溶媒、界面活性剤、ポリマー変性剤、着色剤、染料、溶解度向上剤、流動性調節剤、可塑剤、難燃剤、可燃性抑制剤、抗菌剤、粘度低下調節剤、充填剤、蒸気圧調節剤、成核剤、触媒、ポリオール、イソシアネート、安定剤、及びこれらの２以上の任意の組合せを挙げることができる。
【００２８】
[0030]幾つかの態様においては、特に発泡性組成物の関連においては、助剤は、少なくとも共発泡剤であり、これは、１種類以上のフルオロアルケン、フルオロアルカン、ヒドロフルオロオレフィン、ヒドロフルオロカーボン、ヒドロクロロフルオロカーボン、エステル、エーテル、アルコール、又は炭化水素であってよい。
【００２９】
[0031]好ましい態様においては本発明は熱硬化性フォームに関するが、本発明の発泡性組成物は、熱硬化性又は熱可塑性フォームのいずれに関しても用いることができると認識されるであろう。熱硬化性フォームの態様に関しては、熱硬化性フォーム成分は、ポリウレタンフォーム、ポリイソシアヌレートフォーム、フェノールフォーム、及びこれらの２以上を形成することができる成分から選択することが好ましい。
【００３０】
[0032]本発泡剤は、広範囲の発泡性組成物及び／又は熱硬化性若しくは熱可塑性フォームを形成するために用いるのに適している。本フォームは、当該技術において一般的に理解されているように、好ましくは複数のポリマーセルを含む。幾つかの好ましい態様においては本発明は噴霧適用フォームに関するが、本発明の発泡剤は、他のタイプのフォームに関して有利性を与えるように用いることができると意図される。更に、フォームは、ブロック、スラブ、積層体、硬質フォーム、独立気泡フォーム、軟質フォームなどの形態であってよい。しかしながら、好ましい態様においては、フォームは、噴霧適用フォーム、電化製品用フォーム（例えば冷蔵庫用フォーム、冷凍庫用フォーム、給湯器用フォーム等）などである。更なる態様においては、フォームは、注入フォーム、例えば不連続又は連続パネル用フォーム又は断熱輸送容器用フォームであってよい。
【実施例】
【００３１】
実施例１：発泡剤特性：
[0033]発泡剤は、幾つかの基本的な環境及び毒性特性を有することが一般に望ましい。幾つかの発泡剤の幾つかの物理特性に関する情報の概要を下表１に与える。ここで用いるＨＢＡ−２という用語は、トランス−ＨＣＦＯ−１２３３ｚｄを示し且つ意味する。
【００３２】
【表１】
2018021200.tif 000002
【００３３】
[0034]トランス−ＨＦＯ−１２３４ｚｅ及びＨＦＣＯ−１２３３ｚｄの試験の初期段階は毒性特性が許容できるものであることを示し、データは、毒性が１２３４ｚｅ（Ｅ）又はＨＢＡ−２のいずれも発泡剤として商業的に用いるのに問題ないことを示唆している。
【００３４】
[0035]噴霧フォームポリオールブレンドの蒸気圧は、用いる１種類又は複数のポリオールのタイプ、界面活性剤、及び発泡剤、並びにそれぞれの濃度のような多くのファクターに影響を受ける。ポリオールは多くの場合において噴霧フォームポリオールブレンドの主成分であるので、ポリオール溶液の蒸気圧に対する発泡剤の濃度及び温度の影響は、新しい発泡剤としての組成物の有用性の現実性を評価する際の重要なステップである。本出願
人らは、種々の商業的に入手できるポリオール配合物中でのトランス−ＨＦＯ−１２３４ｚｅ及びトランス−ＨＦＣＯ−１２３３ｚｄの蒸気圧を求めるために試験を行った。本出願人らは、約１０重量％の濃度においては、種々の商業的に入手できるポリオール中のＨＢＡ−２は、４３℃において、従来のドラムを膨張させるのに必要な圧力レベル（６９ｋｐａ）より低い蒸気圧を示すことを確認した。これにより、ＳＰＦ系の蒸気圧を２４５ｆａによって現在示されているレベルより低い値に低下させることが潜在的に可能である。下記のグラフにこの試験の結果を与える。
【００３５】
比較例１Ａ：
[0036]それぞれの発泡剤を加圧ポリオール流中に注入する位置又はほぼその位置に混合装置を含ませる他は図１に概して示されているタイプの第３流添加システムにおいて、液化発泡剤として、ＨＣＦＣ−１２、ＨＣＦＣ−２２、ＨＦＣ−２４５ｆａ、及びＨＦＣ−１３４ａのそれぞれを用いる。約６重量％のＨＦＣ−２４５ｆａ発泡剤を、低圧ポリオール容器内に含ませる。用いる処理条件は、下表２において報告するものと同じである。実質的に均一な混合物が噴霧装置に導入され、許容できるフォームが生成される。
【００３６】
比較例１Ｂ：
[0037]図１に概して示されているタイプの第３流添加システムにおいて、液化発泡剤として、ＨＦＣ−１２、ＨＦＣ−２２、及びＨＦＣ−１３４ａのそれぞれを用いる。それぞれの発泡剤を加圧ポリオール流中に注入する位置又はほぼその位置に、混合装置は含ませない。約６重量％のＨＦＣ−２４５ｆａ発泡剤を、低圧ポリオール容器内に含ませる。用いる処理条件は、下表２において報告するものと同じである。実質的に不均一な混合物が噴霧装置に導入され、ガン内にポリオールのスラグと発泡剤が交互に現れ、許容できないフォームが生成する。
【００３７】
比較例１Ｃ：
[0038]補助発泡剤をシステムに加えなかった他は図１に示す基本概要配置にしたがって、
約６重量％のＨＦＣ−２４５ｆａ発泡剤を低圧ポリオール容器内に含ませる従来の噴霧フォーム装置を用いて、データの第１組を生成させる。この試験のために用いる処理条件を、表２において「２４５ｆａ」の表題でまとめる。
【００３８】
実施例２：
[0039]比較例２Ａに関して記載したものと同じ従来の噴霧フォーム装置を用い、低圧ポリオール容器内で同じ６重量％のＨＦＣ−２４５ｆａ発泡剤を用いて、データの第２の組を生成させる。しかしながら、更に、トランス−ＨＦＯ−１２３４ｚｅを含む約１０重量％の発泡剤（高圧ポリオール成分流の重量を基準）を、注入ポンプを用いて高圧ポリオール流に加え、次に、中間混合装置を用いないで混合流を噴霧装置中に導入する。実質的に均一な混合物が噴霧装置に導入され、許容できるフォームが生成する。この試験のために用いる処理条件を、表２において「１２３４ｚｅ／２４５ｆａ」の表題でまとめる。
【００３９】
【表２】
2018021200.tif 000003
【００４０】
[0040]この試験の結果は、１２３４ｚｅ（Ｅ）は、容易に高圧ポリオール流中に溶解し、中間混合装置を用いずにガンを通して良好に処理されたことを示す。フォーム表面は平滑であった。２４５ｆａ系は迅速なクリームタイムを有しているので、反応性は２４５ｆａ及び２４５ｆａ／１２３４ｚｅ（Ｅ）系と同等であった。ＧＣＭＳによって両方の発泡剤の存在が確認された。全発泡剤濃度は、両方のフォームにおいてほぼ同等であった。下表３に、生成したフォーム密度をまとめる。初期λをグラフ５に示す。初期λ値は、２４５ｆａ／１２３４ｚｅ（Ｅ）フォームが２４５ｆａフォームのものと同等であるか又は僅かに良好なλを有していたことを示す。２４５ｆａ系において用いる配合物の触媒作用は液体発泡剤用に設計されている。この系を２４５ｆａ／１２３４ｚｅブレンドと共に用いると、フォームの噴霧中に通常見られるものよりも大きな発泡剤の損失が起こる。したがって、フォーム密度は大きくは減少しなかった。配合物を変性することによって、発泡反応中の一時的放出損失を減少させることができる可能性がある。
【００４１】
【表３】
2018021200.tif 000004
【００４２】
実施例３：
[0041]ＨＦＣＯ−１２３３ｚｄを、商業的に処理した噴霧フォーム試料の長期間経時変化、フォームマトリクス中での溶解度、及び２４５ｆａとのブレンドとしての使用に関して評価する。噴霧フォーム産業においては、通常は６月経時変化後のλを考察する。下表４は、この長期間経時変化研究において用いる配合物の概要を含む。この研究のために調製したフォームを、表５に示す処理条件下で噴霧した。グラフ７におけるデータは、同等の速度で経時変化させたＨＢＡ−２及び２４５ｆａのフォーム、並びに商業的な装置を通して噴霧したＨＢＡ−２のフォームは、未だ、試験した２４５ｆａフォームよりも良好な経時変化後のλを示すことを示す。
【００４３】
【表４】
2018021200.tif 000005
【００４４】
【表５】
2018021200.tif 000006
【００４５】
[0042]フォーム中の全発泡剤及びフォームへの発泡剤の分布の評価を可能にする分析手順を用いる。これは、フォームセル内の発泡剤含量の評価、並びに全ガス数及びセルガス数からのフォームマトリクス内の発泡剤の理論レベルの計算を含む。表６に、分析のためのフォームを製造するために用いる配合物及び処理条件をまとめる。フォームは手作業の混合で調製した。表７におけるデータは、ＨＢＡ−２が２４５ｆａに関して見られるものと同等のフォームへの発泡剤の分布を示すことを示す。
【００４６】
【表６】
2018021200.tif 000007
【００４７】
【表７】
2018021200.tif 000008
【００４８】
[0043]複数の発泡剤のブレンドは、しばしば過渡期において用いられる。これによって、完全な移行にしばしば関連するコスト及び配合物最適化の影響なしに、新しい材料の利益を得ることが可能になる。２４５ｆａの場合においては、より低い沸点は、時には暑い気候における輸送システムが困難であることが判明している。この論文においては、２４５ｆａのブレンドを２４５ｆａとＨＢＡ−２の５０／５０モル％ブレンドと比較している。有利性は、用いる発泡剤の蒸気圧及びＧＷＰの減少である。比較のために用いる配合物を表８に含める。手作業の混合によるフォームを調製した。
【００４９】
[0044]これらのプレミックスの蒸気圧をグラフ８に示す。２４５ｆａを５０％減少させると５４℃における蒸気圧の８％の低下が与えられ、更にフォーム配合物のＧＷＰの５０％の減少が与えられる。試験手順の制限のために、蒸気圧の減少は４３℃においては検出できなかった。
【００５０】
【表８】
2018021200.tif 000009
【００５１】
上述の試験からのフォーム品質結果を表９及び図９に示す。
【００５２】
【表９】
2018021200.tif 000010
【図１】
2018021200.tif 000011
【図２】
2018021200.tif 000012
【図３】
2018021200.tif 000013
【図４】
2018021200.tif 000014
【図５】
2018021200.tif 000015
【図６】
2018021200.tif 000016
【図７】
2018021200.tif 000017
【図８】
2018021200.tif 000018
【図９】
2018021200.tif 000019
【図１０】
2018021200.tif 000020
【外国語明細書】
2018021200000001.pdf